(57)【特許請求の範囲】
【請求項１】
エチレン重合性基を有する単官能モノマーと、少なくとも一つのエチレン重合性基を含む多官能モノマーと、光開始剤と、剥離剤とを含有する３Ｄ造形用組成液であって、
該多官能モノマーは、  
芳香族炭化水素基、脂環式炭化水素基、一級アミド基および二級アミド基からなる群から選択される少なくとも一の官能基を有する、分子量が１０００以下の第１のモノマー、ならびに、
芳香族炭化水素基、脂環式炭化水素基、一級アミド基および二級アミド基のいずれも有さない、分子量が１０００以下の第２のモノマーを少なくとも含み、
該組成液は、組成液の全質量に対する、カチオン重合性の化合物の含有比が１質量％以下である、組成液。
【請求項２】
前記第１のモノマーの数平均分子量は前記第２のモノマーの数平均分子量よりも小さい、請求項１に記載の組成液。
【請求項３】
前記第１のモノマーの質量／前記第２のモノマーの質量で表される質量比率は、４０／６０以上８０／２０以下であることを特徴とする、請求項１または２に記載の組成液。
【請求項４】
前記第１のモノマーおよび前記第２のモノマーが有する前記エチレン重合性基は、いずれも（メタ）アクリル基である、請求項１〜３のいずれか１項に記載の組成液。
【請求項５】
前記第１のモノマーおよび前記第２のモノマーの少なくともいずれかは、前記エチレン重合性基として、ビニルエーテル基またはアリル基を含む、請求項１〜３のいずれか１項に記載の組成液。
【請求項６】
請求１〜５のいずれか１項に記載の組成液と、サポート材組成液とを含む、３Ｄ造形用インクセット。
【請求項７】
請求項１〜５のいずれか１項に記載の組成液に紫外線を照射する工程を有する、３Ｄ造形物の製造方法。
【発明の詳細な説明】
【技術分野】
【０００１】
本発明は、３Ｄ造形用光組成液、３Ｄ造形用インクセットおよび３Ｄ造形物の製造方法に関する。
【背景技術】
【０００２】
近年、３Ｄ造形物を製造する方法として、液体状の光硬化組成物にレーザー光や紫外線を照射してその照射部分を硬化・積層させる方法や、インクジェットにより基材上に光硬化組成物を着弾させ、着弾した光硬化組成物に紫外線を照射して硬化させる方法が広く知られている。
【０００３】
最近では、３Ｄ造形物の試作段階において、試作品の形状だけでなく機能についても確認したいという要望がある。特にＡＢＳライクの材料を用いた試作品について、ＡＢＳ並みの靱性を持った造形物で性状を確認したいという要望がある。
【０００４】
靱性とは、高い剛性と降伏後伸びることによる破断しにくさとを併せもつ性質で、靱性が高い高分子としては、たとえばＡＢＳ樹脂のように堅いポリスチレンアクリロニトリル樹脂にブタジエンゴムを配合することにより達成するゴム添加型樹脂、ならびに、ポリエチレンテレフタレートおよびポリカーボネート樹脂のように、剛直で分子間相互作用が強い高分子が上げられる。しかし、光硬化による３Ｄ造形法では、モノマーを重合させて造形物を製造するため、上記の樹脂と同じように別のゴムを配合する製造方法は採用できない。たとえば、ゴムを配合したモノマーを光重合で３Ｄ造形物を作成しても、靱性が低いものしかできなかった。
【０００５】
高い靱性を有する３Ｄ造形物を得る方法としては、カチオン重合系とラジカル重合系を併用して、硬化速度の違いを用いて硬化物内で相分離を起こさせる方法がある（特許文献１、特許文献２）。
【０００６】
一方、ＵＶインクジェットを用いて高強度の光造形物を得る方法としては、特許文献３に、光硬化感度を高めつつ、不要な硬化が起きるのを防ぐために、多官能アクリレートと連鎖移動材のチオール化合物を用いる方法が記載されている。
【先行技術文献】
【特許文献】
【０００７】
【特許文献１】特開２０１３−１５１７０３号公報
【特許文献２】特開２０１３−１６６８９３号公報
【特許文献３】特表２００７−５３０７２４号公報
【特許文献４】特開２０１２−２５５０４５号公報
【特許文献５】特開２０１２−２１９２５５号公報
【発明の概要】
【発明が解決しようとする課題】
【０００８】
特許文献１や特許文献２に記載のように、カチオン重合系とラジカル重合系とを併用した組成物を用いて３Ｄ造形物を製造しようとすると、ラジカル重合系を単独で用いる場合よりも光硬化感度が低下するため、紫外線では組成物が硬化せず、高価なレーザー光を用いなければならない。そのため、製造コストが高くなるという欠点があった。
【０００９】
また、特許文献３に記載の方法では、多官能アクリレートを多く用いるため、高い剛性は得られているものの、伸びはほとんどなく、靱性が低い造形物に留まっていた。
【００１０】
上記の問題に鑑み、本発明が解決しようとする課題は、紫外線照射によって硬化させることができ、さらには高い靱性が得られる３Ｄ造形物が得られる３Ｄ造形用組成液、それを含む３Ｄ造形用インクセット、および、それを用いた３Ｄ造形物の製造方法を提供することである。
【課題を解決するための手段】
【００１１】
上記の課題に鑑み、本発明の第一は、３Ｄ造形用組成液に関する。
［１］エチレン重合性基を有する単官能モノマーと、少なくとも一つのエチレン重合性基を含む多官能モノマーと、光開始剤とを含有する３Ｄ造形用組成液であって、前記多官能モノマーは、芳香族炭化水素基、脂環式炭化水素基、一級アミド基および二級アミド基からなる群から選択される少なくとも一の官能基を有する、分子量が１０００以下の第１のモノマー、ならびに、芳香族炭化水素基、脂環式炭化水素基、一級アミド基および二級アミド基のいずれも有さない、分子量が１０００以下の第２のモノマーを少なくとも含み、前記組成液は、カチオン重合性の化合物を実質的に含有しない、組成液。
［２］前記第１のモノマーの数平均分子量は前記第２のモノマーの数平均分子量よりも小さい、［１］に記載の組成液。
［３］前記第１のモノマーの質量／前記第２のモノマーの質量で表される質量比率は、４０／６０以上８０／２０以下であることを特徴とする、［１］または［２］に記載の組成液。
［４］前記第１のモノマーおよび前記第２のモノマーが有する前記エチレン重合性基は、いずれも（メタ）アクリル基である、［１］〜［３］のいずれかに記載の組成液。
［５］前記第１のモノマーおよび前記第２のモノマーの少なくともいずれかは、前記エチレン重合性基として、ビニルエーテル基またはアリル基を含む、［１］〜［３］のいずれかに記載の組成液。
［６］剥離剤をさらに含有する、［１］〜［５］のいずれかに記載の組成液。
【００１２】
また、本発明の第二は、３Ｄ造形用インクセットに関する。
［７］［１］〜［６］のいずれかに記載の組成液と、サポート材組成液とを含む、３Ｄ造形用インクセット。
【００１３】
また、本発明の第三は、３Ｄ造形物の製造方法に関する。
［８］［１］〜［６］のいずれかに記載の組成液に活性光線を照射する工程を有する、３Ｄ造形物の製造方法。
【発明の効果】
【００１４】
本発明の３Ｄ造形用組成液または３Ｄ造形用インクセットを用いて３Ｄ造形物を造形することにより、紫外線照射によって硬化させることができ、さらには高い靱性を有し、壊れにくい３Ｄ造形物が得られる。また、本発明によれば、高い靱性を有して、壊れにくい３Ｄ造形物が得られる３Ｄ造形物の製造方法を提供することができる。
【図面の簡単な説明】
【００１５】
【図１】図１はＵＶ−ＩＪ法による３Ｄ造形システムの１態様を示す模式図である。
【図２】図２はＵＶ−ＩＪ法による３Ｄ造形物の製造方法のフロー図である。
【図３】図３はＵＶ−ＩＪ法による３Ｄ造形物の製造方法の工程（その一）の側面図である。
【図４】図４ＡはＵＶ−ＩＪ法による３Ｄ造形物の製造方法の工程（その二）の側面図および図４Ｂはその上面図である。
【図５】図５ＡはＵＶ−ＩＪ法による３Ｄ造形物の製造方法の工程（その三）の側面図および図５Ｂはその上面図である。
【図６】図６ＡはＵＶ−ＩＪ法による３Ｄ造形物の製造方法の工程（その四）の側面図および図６Ｂはその上面図である。
【図７】図７ＡはＵＶ−ＩＪ法による３Ｄ造形物の製造方法の工程（その五）の側面図および図７Ｂはその上面図である。
【図８】図８は本発明の３Ｄ造形物の製造方法により得られた３Ｄ造形物の斜視図である。
【発明を実施するための形態】
【００１６】
以下に、実施形態を挙げて本発明を説明するが、本発明は以下の実施形態に限定されるものではない。
【００１７】
１．３Ｄ造形用組成液
本発明の３Ｄ造形用組成液は、エチレン重合性基を有する単官能モノマーと、少なくとも一つのエチレン重合性基を含む多官能モノマーと、光開始剤とを含有する３Ｄ造形用組成液であって、前記多官能モノマーは、芳香族炭化水素基、脂環式炭化水素基、一級アミド基および二級アミド基からなる群から選択される少なくとも一の官能基を有する、分子量が１０００以下の第１のモノマー、ならびに芳香族炭化水素基、脂環式炭化水素基、一級アミド基および二級アミド基のいずれもを有さない、分子量が１０００以下の第２のモノマーを少なくとも含み、前記組成液は、カチオン重合性の化合物を実質的に含有しない、組成液である。
【００１８】
１−１．エチレン重合性基を有する単官能モノマー
エチレン重合性基を有する単官能モノマー（以下、単に本発明の単官能モノマーともいう。）とは、１つのエチレン重合性基を有するモノマーである。
【００１９】
エチレン重合性基には、エチレン基、プロペニル基、ブテニル基、ビニルフェニル基、（メタ）アクリル基、アリルエーテル基、ビニルエーテル基、マレイル基、マレイミド基、(メタ)アクリルアミド基、アセチルビニル基およびビニルアミド基などが含まれる。なお、本発明において、「（メタ）アクリル」は「アクリル」、「メタクリル」の双方又はいずれかを意味し、「（メタ）アクリレート」は「アクリレート」、「メタクリレート」の双方又はいずれかを意味する。
【００２０】
これらのうち、（メタ）アクリル基、ビニルエーテル基および(メタ)アクリルアミド基が好ましく、（メタ）アクリル基がさらに好ましい。
【００２１】
本発明の単官能モノマーは、単独で用いてもよいし、複数の種類を組み合わせて用いてもよい。
【００２２】
本発明の単官能モノマーの数平均分子量は、１５０〜１０００とすることで、ＵＶ−ＩＪ（ultraviolet-inkjet）法による３Ｄ造形物の製造時にインクジェット出射性を高めることができるほか、ＳＬＡ（stereolithography）法による３Ｄ造形物の製造時に液体の対流を防いで硬化性を大きくし、破壊強度を高めることが可能となる。また、単官能モノマーの分子量を１５０〜６００とすることで、インクジェット出射性および硬化性をさらに高めることができる。
【００２３】
３Ｄ造形用組成液中に含まれる本発明の単官能モノマーの比率は、特に限定されないが、組成液の全質量に対して５０質量％〜９５質量％であることが好ましく、６５質量％〜９０質量％であることがさらに好ましい。本発明の単官能モノマーの量を５０質量％以上とすることで、柔軟性が生じて延びが付与され、本発明の単官能モノマーの量を９０質量％以下とすることで、架橋ざれていない低分子物質が減るため剛性を高めることができる。
【００２４】
本発明の３Ｄ造形用組成液が含有することのできる前記（メタ）アクリル基を有する本発明の単官能モノマーの例には、ブチルアクリレート、２-エチルヘキシルアクリレート、ペンチルアクリレート、イソアミルアクリレート、オクチルアクリレート、イソオクチル（メタ）アクリレート、イソノニルアクリレート、デシルアクリレート、イソデシルアクリレート、ラウリル（メタ）アクリレート、トリデシル(メタ)アクリレート、イソミリスチルアクリレート、イソステアリルアクリレート、ｎ-ステアリルアクリレート、シクロヘキシルアクリレート、ベンジルアクリレート、フェノキシエチルアクリレート、フェノキシエトキシエチルアクリレート、ブトキシエチル（メタ）アクリレート、テトラヒドロフルフリル（メタ）アクリレート、イソボルニル（メタ）アクリレート、ジシクロペンテニル（メタ）アクリレート、ジシクロペンタニル（メタ）アクリレート、メトキシエトキシエチルアクリレート、２-ヒドロキシエチル（メタ）アクリレート、２-ヒドロキシプロピル（メタ）アクリレート、２-ヒドロキシブチル（メタ）アクリレート、２-ヒドロキシ-３-フェノキシプロピル（メタ）アクリレート、２-（メタ）アクリロイロキシエチルフタル酸、２-（メタ）アクリロイロキシエチル-２-ヒドロキシエチル−フタル酸、ｔ-ブチルシクロヘキシル（メタ）アクリレート、２-(メタ)アクリロイルオキシエチルヘキサヒドロフタル酸、２-エチルヘキシル−ジグリコールアクリレート、４-ヒドロキシブチルアクリレート、メトキシトリエチレングリコールアクリレート、エトキシジエチレングリコールアクリレート、２-（２-エトキシエトキシ）エチルアクリレート、２-エチルヘキシルカルビトールアクリレート等が含まれる。
【００２５】
本発明の３Ｄ造形用組成液が含有することのできる前記アリルエーテル基を有する本発明の単官能モノマーの例には、フェニルアリルエーテル、ｏ−，ｍ−，ｐ−クレゾールモノアリルエーテル、ビフェニル−２−オールモノアリルエーテル、ビフェニル−４−オールモノアリルエーテル、ブチルアリルエーテル、シクロヘキシルアリルエーテル、シクロヘキサンメタノールモノアリルエーテル等が含まれる。
【００２６】
本発明の３Ｄ造形用組成液が含有することのできる前記ビニルエーテル基を有する本発明の単官能モノマーの例には、ブチルビニルエーテル、ブチルプロペニルエーテル、ブチルブテニルエーテル、ヘキシルビニルエーテル、エチルヘキシルビニルエーテル、フェニルビニルエーテル、ベンジルビニルエーテル、エチルエトキシビニルエーテル、アセチルエトキシエトキシビニルエーテル、シクロヘキシルビニルエーテル、アダマンチルビニルエーテルなどが含まれる。
【００２７】
本発明の３Ｄ造形用組成液が含有することのできる前記マレイミド基を有する本発明の単官能モノマーの例には、フェニルマレイミド、シクロヘキシルマレイミド、ｎ−ヘキシルマレイミドなどが含まれる。
【００２８】
本発明の３Ｄ造形用組成液が含有することのできる前記（メタ）アクリルアミド基を有する本発明の単官能モノマーの例には、(メタ）アクリルアミド、Ｎ，Ｎ−ジメチル（メタ）アクリルアミド、Ｎ−エチル（メタ）アクリルアミド、Ｎ−イソプロピル（メタ）アクリルアミド、Ｎ−ヒドロキシエチル（メタ）アクリルアミド、Ｎ−ブチル（メタ）アクリルアミド等が含まれる。
【００２９】
１−２．少なくとも一つのエチレン重合性基を含む多官能モノマー
少なくとも一つのエチレン重合性基を含む多官能モノマー（以下、単に本発明の多官能モノマーともいう。）とは、多官能モノマーであって、前記重合性基として、少なくとも一つのエチレン重合性基を有するものをいう。本発明の３Ｄ造形用組成液には、本発明の多官能モノマーとして、芳香族炭化水素基、脂環式炭化水素基、一級アミド基および二級アミド基からなる群から選択される少なくとも一の官能基を有する、分子量が１０００以下の第１のモノマー（以下、単に第１のモノマーともいう。）、ならびに芳香族炭化水素基、脂環式炭化水素基、一級アミド基および二級アミド基のいずれも有さない、分子量が１０００以下の第２のモノマー（以下、単に第２のモノマーともいう。）を少なくとも含有する。
【００３０】
本発明の３Ｄ造形用組成液は、組成液全体の質量に対して、５質量％以上５０質量％以下の本発明の多官能モノマーを含有することができる。組成液全体量に対する本発明の多官能モノマーの含有量が５質量％以上であると、破壊強度を向上させるという効果がある。組成液全体の質量に対する本発明の多官能モノマーの含有量が５０質量％以下であると、延びを向上させるという効果がある。本発明の多官能モノマーの含有量は、好ましくは１０質量％以上３０質量％以下であり、さらに好ましくは１５質量％以上２５質量％以下である。
【００３１】
本発明の３Ｄ造形用組成液は、第１のモノマーおよび第２のモノマーを含むことで、これを硬化して製造する３Ｄ造形物の靱性を高めることができる。靱性が高いとは、応力を付与した際の、高分子鎖が変性せずに耐える弾性領域を経由して降伏点に達したときの降伏応力が高く、加えて、応力をさらに付与した際に、高分子鎖が変形を起こし伸びる延性領域を経由して、高分子鎖が耐え切れずに破断するときの、破壊伸度および破壊強度が大きいことをいう。
【００３２】
破断は、変形された局所に応力が集中して生じるものであるから、複数の箇所に応力を分散させることで、破壊伸度および破壊強度を高めることができる。
【００３３】
第１のモノマーは、芳香族炭化水素基、脂環式炭化水素基、一級アミド基および二級アミド基を有しているので、水素結合、π−π結合、立体障害などの、分子間相互作用が大きい架橋部を形成することができる。この、第１のモノマーにより架橋された架橋部は、応力負荷により高分子鎖が引っ張られるときに、強い分子間相互作用により、強い抵抗として働くため、降伏応力を高めることができる。また、降伏後の高分子鎖がずれても、第１のモノマー同士が接近すると、この第１のモノマーによる架橋部は容易に再形成されるので、応力が分散されやすくなる。
【００３４】
一方、第２のモノマーは、芳香族炭化水素基、脂環式炭化水素基、一級アミド基および二級アミド基などの分子間相互作用を奏する官能基を有していないので、第２のモノマーにより架橋された架橋点では、応力を負荷された時に、高分子鎖のずれが生じやすくなる。第２のモノマーによる架橋部において、高分子鎖がずれることによっても、応力が分散されやすくなる。
【００３５】
本発明では、以上のメカニズムにより、これら２つのモノマーを併用することによって応力が広く分散されるため、靱性を向上させることができると考えられる。
【００３６】
このとき、第１のモノマーの数平均分子量が第２のモノマーの数平均分子量よりも小さくなるように、第１のモノマーおよび第２のモノマーを選択することにより、さらに靱性を向上させることができる。分子間相互作用が強い第１のモノマーの長さを、分子間相互作用が少ない第２のモノマーの長さよりも短くすることで、応力が負荷された際に、分子間相互作用が強い第１のモノマーによる架橋部が優先的に切れやすくなる。このとき、第１のモノマーによる架橋部が切れて降伏が生じた後に、分子間相互作用が弱いため良く伸びる第２のモノマーによる架橋部が残ることで、降伏後の延びが得られるために、靱性がより高くなったものと考えられる。
【００３７】
また、本発明の３Ｄ造形用組成液に含まれる、前記第１のモノマーの質量と前記第２のモノマーの質量との質量比率（前記第１のモノマーの質量／前記第２のモノマーの質量）は、４０／６０以上８０／２０以下であることが好ましい。この質量比率を４０／６０以上とすることで、第１のモノマーの量を多くして降伏強度を高くすることができ、この質量比率を８０／２０以下とすることで、第２のモノマーの量を多くして延びを高くすることができる。
【００３８】
１−２−１．第１のモノマー
第１のモノマーは、少なくとも一つの重合性基を有する多官能モノマーであって、前記重合性基として、少なくとも一つのエチレン重合性基を有し、芳香族炭化水素基、脂環式炭化水素基、一級アミド基および二級アミド基からなる群から選択される少なくとも一の官能基をさらに有する、分子量が１０００以下のモノマーである。なお、脂環式炭化水素基は飽和脂環式炭化水素基でも不飽和脂環式炭化水素基でもよい。
【００３９】
エチレン重合性基には、前記本発明の単官能モノマーと同様に、エチレン基、プロペニル基、ブテニル基、ビニルフェニル基、（メタ）アクリル基、アリルエーテル基、ビニルエーテル基、マレイル基、マレイミド基、(メタ)アクリルアミド基、アセチルビニル基およびビニルアミド基などが含まれる。これらのうち、（メタ）アクリル基、アリルエーテル基、ビニルエーテル基および(メタ)アクリルアミド基が好ましい。第１のモノマーが有するエチレン重合性基は、本発明の単官能モノマーが有するエチレン重合性基と同一の官能基であってもよいし、異なる官能基であってもよい。
【００４０】
第１のモノマーは、上記したエチレン重合性基によって他のモノマー（本発明の単官能モノマー、第１のモノマー、第２のモノマーまたはその他の本発明の３Ｄ造形用組成液が含有するモノマー）と重合することができる。第１のモノマーが有する、芳香族炭化水素基、脂環式炭化水素基、一級アミド基または二級アミド基は、重合時に上記の第１のモノマーによる架橋部を形成する。
【００４１】
また、第１のモノマーは、分子量を１５０以上１０００以下とすることで、剛性を高めることができる。第１のモノマーの分子量は、好ましくは１６０以上６００以下であり、さらに好ましくは１６０以上４００以下である。
【００４２】
本発明の３Ｄ造形用組成液が含有することのできる、（メタ）アクリル基を有する第１のモノマーの例には、トリシクロデカンジメタノールジ（メタ）アクリレート、ビスフェノールＡのＥＯ付加物ジ（メタ）アクリレート、ビスフェノールＡのＰＯ付加物ジ（メタ）アクリレート、水添ビスフェノールＡのＥＯ付加物ジ（メタ）アクリレート、水添ビスフェノールＡのＰＯ付加物ジ（メタ）アクリレート、シクロヘキサンジ（メタ）アクリレートおよびシクロヘキサンジメタノールジ（メタ）アクリレート等が含まれる。
【００４３】
本発明の３Ｄ造形用組成液が含有することのできる、アリルエーテル基を有する第１のモノマーの例には、フタル酸ジアリルエーテル、イソフタル酸ジアリルエーテル、ジメタノールトリシクロデカンジアリルエーテルおよび１,４-シクロヘキサンジメタノールジアリルエーテル等が含まれる。
【００４４】
本発明の３Ｄ造形用組成液が含有することのできる、ビニルエーテル基を有する第１のモノマーの例には、シクロヘキサンジメタノールジビニルエーテル、トリシクロデカンジメタノールジビニルエーテル。ビスフェノールＡのＥＯ付加物ジビニルエーテル、シクロヘキサンジオールジビニルエーテル、ノルボルニルジメタノールジビニルエーテル、ジビニルレゾルシンおよびジビニルハイドロキノン等が含まれる。
【００４５】
本発明の３Ｄ造形用組成液が含有することのできる、（メタ）アクリルアミド基を有する第１のモノマーの例には、ビスメチレンアクリルアミド、ジ（エチレンオキシ）ビスプロピルアクリルアミド、トリ（エチレンオキシ）ビスプロピルアクリルアミドおよび以下に例示する特開２０１３−２０８８９０号公報に記載の重合性モノマー２等が含まれる。
【００４６】
【化１】
0006269339.tif 000002
【００４７】
１−２−２．第２のモノマー
第２のモノマーは、少なくとも一つの重合性基を有する多官能モノマーであって、前記重合性基として、少なくとも一つのエチレン重合性基を有し、芳香族炭化水素基、脂環式炭化水素基、一級アミド基および二級アミド基のいずれも有さない、分子量が１０００以下のモノマーである。
【００４８】
エチレン重合性基には、前記本発明の単官能モノマーと同様に、エチレン基、プロペニル基、ブテニル基、ビニルフェニル基、（メタ）アクリル基、アリルエーテル基、ビニルエーテル基、マレイル基およびアセチルビニル基などが含まれる。第２のモノマーが有するエチレン重合性基は、本発明の単官能モノマーが有するエチレン重合性基と同一の官能基であってもよいし、異なる官能基であってもよい。また、第２のモノマーが有するエチレン重合性基は、第１のモノマーが有するエチレン重合性基と同一の官能基であってもよいし、異なる官能基であってもよい。
【００４９】
第２のモノマーは、エチレン重合性基を２つ以上有することが好ましい。第２のモノマーは、１のエチレン重合性基によって他のモノマー（本発明の単官能モノマー、第１のモノマー、第２のモノマーまたはその他の本発明の３Ｄ造形用組成液が含有するモノマー）と重合することができる。第２のモノマーは、他のエチレン重合性基によって、重合時に上記の第２のモノマーによる架橋部を形成する。
【００５０】
また、第２のモノマーは、分子量を１５０以上１０００以下とすることで、弱い力でも伸びが発生することを防ぎ、靱性を高めることができる。分子量は、好ましくは１６０以上６００以下であり、さらに好ましくは１８０以上５００以下である。
【００５１】
本発明の３Ｄ造形用組成液が含有することのできる、（メタ）アクリル基を有する第２のモノマーの例には、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１,４-ブタンジオールジ（メタ）アクリレート、１,６-ヘキサンジオールジ（メタ）アクリレート、１,９-ノナンジオールジ（メタ）アクリレート、ネオペンチルグリコールジ（メタ）アクリレート、ヒドロキシピバリン酸ネオペンチルグリコールジ（メタ）アクリレートおよびポリテトラメチレングリコールジ（メタ）アクリレート等の二官能モノマー；ならびに
トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレートおよびペンタエリスリトールエトキシテトラ（メタ）アクリレート等の三官能以上の多官能モノマー等が含まれる。
【００５２】
本発明の３Ｄ造形用組成液が含有することのできる、ビニルエーテル基を有する第２のモノマーの例には、エチレングリコールジビニルエーテル、ジエチレングリコールジビニルエーテル、トリエチレングリコールジビニルエーテル、プロピレングリコールジビニルエーテル、ジプロピレングリコールビニルエーテル、ブチレンジビニルエーテル、ジブチレングリコールジビニルエーテル、ネオペンチルグリコールジビニルエーテル、グリセリントリビニルエーテル、グリセリンエチレンオキシド付加物トリビニルエーテル（エチレンオキシドの付加モル数６）、トリメチロールプロパントリビニルエーテル、トリビニルエーテルエチレンオキシド付加物トリビニルエーテル（エチレンオキシドの付加モル数３）、ペンタエリスリトールトリビニルエーテル、ジトリメチロールプロパンヘキサビニルエーテルおよびそれらのオキシエチレン付加物等が含まれる。
【００５３】
本発明の３Ｄ造形用組成液が含有することのできる、アリルエーテル基を有する第２のモノマーの例には、アルキレン（炭素数２〜５）グリコールジアリルエーテル、及びポリエチレングリコールジアリルエーテルなどが挙げられる。また、グリセリンジアリルエーテル、トリメチロールプロパンジアリルエーテル、ペンタエリスリトールジアリルエーテル及びポリグリセリン（重合度２〜５）ジアリルエーテル、トリメチロールプロパントリアリルエーテル、グリセリントリアリルエーテル、ペンタエリスリトールテトラアリルエーテル及びテトラアリルオキシエタンなどが含まれる。また、ペンタエリスリトールトリアリルエーテル、ジグリセリントリアリルエーテル、ソルビトールトリアリルエーテルおよびポリグリセリン（重合度３〜１３）ポリアリルエーテルなどが含まれる。
【００５４】
１−２−３．第１のモノマーと第２のモノマーとの組みあわせ
第１のモノマーおよび第２のモノマーの組み合わせは特に限定されず、いかなる組み合わせとしてもよい。
【００５５】
前記第１のモノマーが有する前記エチレン重合性基および前記第２のモノマーが有する前記エチレン重合性基が、いずれも（メタ）アクリル基であると、光硬化感度が高く、少ないエネルギーで造形ができる。
【００５６】
一方、前記第１のモノマーおよび前記第２のモノマーの少なくともいずれかが、前記エチレン重合性基としてビニルエーテル基またはアリル基を含む化合物であると、製造した３Ｄ造形物の延びをさらに高めることができる。これは、ビニルエーテル基またはアリル基は重合が遅いために、単官能のモノマーの重合が進むため、架橋部間距離が長くなり、延びが大きくなるものと考えられる。
【００５７】
１−３．光開始剤
光開始剤としては、光ラジカル開始剤を用いることができる。
【００５８】
光ラジカル開始剤には、開裂型と水素引き抜き型とがある。本発明の３Ｄ造形用組成液は、少なくとも開裂型の光開始剤を含むことが好ましい。つまり、本発明の３Ｄ造形用組成液は、（ａ）開裂型と水素引き抜き型の両方の光開始剤を含有していてもよく、（ｂ）開裂型の光開始剤のみを含有していてもよい。所望の効果に応じて、用いる光開始剤の種類を適宜使い分ければよい。
【００５９】
３Ｄ造形用組成液が、（ａ）開裂型と水素引き抜き型の両方の光開始剤を含有している場合は、開裂型の開始剤を質量比として多く含有していることが好ましい。光開始剤における水素引き抜き型開始剤の割合は、３０質量％以下であることが好ましく、２０質量％以上３０質量％以下であることがより好ましい。
【００６０】
３Ｄ造形用組成液中に光開始剤として開裂型と水素引き抜き型の両方の種類の重合開始剤を含有していると、３Ｄ造形用組成液の硬化速度が上昇する。この理由は定かではないが、開裂型と水素引き抜き型の光開始剤が並存すると、水素引き抜き型の重合開始剤が増感剤のような役割を果たすために重合速度が向上するものと考えられる。これは通常の印刷に比べ、はるかに大きな時間を要する３Ｄ造形物の製造において、重要である。
【００６１】
３Ｄ造形用組成液が、（ｂ）開裂型の光開始剤のみを含有している（水素引き抜き型の開始剤を含有していない）場合には、（ａ）開裂型と水素引き抜き型の両方の光開始剤を含有している場合と比較して、３Ｄ造形用組成液の硬化物の伸びまたは弾性が向上することがある。この理由は定かではないが、以下のように考えることができる。単官能モノマーの重合により得られる線状高分子間で、水素引き抜き型の重合開始剤によってグラフト反応が発生すると、不規則な架橋が生じることがある。架橋が規則的であれば、硬化物を伸長させた際に均一に力を受けるため、高い伸縮性を維持することができる。ところが、硬化物中に不規則な架橋があると、硬化物を伸長させた際に組成物中の特定の部位に応力が集中する。そのため、架橋部位または線状高分子鎖の破断を招くために、かえって伸びまたは弾性が低下すると考えられる。
【００６２】
そのため、３Ｄ造形物の作製スピードを早めることが求められる場合には、３Ｄ造形用組成液に、（ａ）開裂型と水素引き抜き型の両方の種類の重合開始剤を含有させることが好ましい。一方、硬化物の耐久性を重視する場合には、（ｂ）開裂型の光開始剤のみを含有させる（水素引き抜き型の光開始剤を実質的に含有させない）ことが好ましい。
【００６３】
開裂型の光開始剤の例には、ジエトキシアセトフェノン、２-ヒドロキシ-２-メチル-１-フェニルプロパン-１-オン、ベンジルジメチルケタール、１-（４-イソプロピルフェニル）-２-ヒドロキシ-２-メチルプロパン-１-オン、４-（２-ヒドロキシエトキシ）フェニル-（２-ヒドロキシ-２-プロピル）ケトン、１-ヒドロキシシクロヘキシル−フェニルケトン、２-メチル-２-モルホリノ（４-チオメチルフェニル）プロパン-１-オン、２-ベンジル-２-ジメチルアミノ-１-（４-モルホリノフェニル）−ブタノン等のアセトフェノン系；ベンゾイン、ベンゾインメチルエーテル、ベンゾインイソプロピルエーテル等のベンゾイン類；２,４,６-トリメチルベンゾインジフェニルホスフィンオキシド等のアシルホスフィンオキシド系；ベンジルおよびメチルフェニルグリオキシエステルなどが含まれる。
【００６４】
水素引き抜き型の光開始剤の例には、ベンゾフェノン類（ベンゾフェノン、Ｎ,Ｎ-ジエチルベンゾフェノン、等）、チオキサントン類（２,４-ジエチルチオキサントン、イソプロピルチオキサントン、クロロチオキサントン、イソプロポキシクロロチオキサントン等）、アントラキノン類（エチルアントラキノン、ベンズアントラキノン、アミノアントラキノン、クロロアントラキノン等）、アクリジン類（９-フェニルアクリジン、１,７-ビス（９,９'-アクリジニル）ヘプタン等）等が含まれる。
【００６５】
３Ｄ造形用組成液における光開始剤の含有量は、活性光線や本発明で用いる各種モノマーの種類などにもよるが、０．０１質量％〜１０質量％であることが好ましい。
【００６６】
１−４．剥離剤
本発明の３Ｄ造形用組成液には、その硬化物と後述のサポート材組成液の硬化物との剥離を容易にするために、さらに剥離剤を含んでもよい。剥離剤は、インクの全質量に対して０．０１質量％〜３．０質量％含有することが好ましい。０．０１質量％未満では基材との剥離性が低下し、３．０質量％を超えると、硬化前の３Ｄ造形用組成液の液滴が合一しやすくなり、インク滲みの原因となることがある。
【００６７】
剥離剤としては、シリコン界面活性剤、フッ素界面活性剤、セバシン酸ステアリルのような高級脂肪酸エステル等が挙げられるが、好ましくは、シリコン界面活性剤である。また、剥離剤は、３Ｄ造形用組成液および下記で述べるサポート材組成液のうちいずれかに含有させればよいが、両方に含有させることがより好ましい。
【００６８】
１−５．他のインク成分
本発明の３Ｄ造形用組成液には、必要に応じて光開始助剤や重合禁止剤などがさらに含まれていてもよい。光開始助剤は、たとえば第３級アミン化合物であってよく、芳香族第３級アミン化合物が好ましい。芳香族第３級アミン化合物の例には、Ｎ，Ｎ-ジメチルアニリン、Ｎ，Ｎ-ジエチルアニリン、Ｎ，Ｎ-ジメチル-ｐ-トルイジン、Ｎ，Ｎ-ジメチルアミノ-ｐ-安息香酸エチルエステル、Ｎ，Ｎ-ジメチルアミノ-ｐ-安息香酸イソアミルエチルエステル、Ｎ，Ｎ-ジヒドロキシエチルアニリン、トリエチルアミンおよびＮ，Ｎ-ジメチルヘキシルアミン等が含まれる。なかでも、Ｎ，Ｎ-ジメチルアミノ-ｐ-安息香酸エチルエステル、Ｎ，Ｎ-ジメチルアミノ-ｐ-安息香酸イソアミルエチルエステルが好ましい。３Ｄ造形用組成液に、これらの化合物が、一種のみ含まれていてもよく、二種類以上が含まれていてもよい。
【００６９】
重合禁止剤の例には、（アルキル）フェノール、ハイドロキノン、カテコール、レゾルシン、ｐ-メトキシフェノール、ｔ-ブチルカテコール、ｔ-ブチルハイドロキノン、ピロガロール、１,１-ピクリルヒドラジル、フェノチアジン、ｐ-ベンゾキノン、ニトロソベンゼン、２,５-ジ-ｔ-ブチル-ｐ-ベンゾキノン、ジチオベンゾイルジスルフィド、ピクリン酸、クペロン、アルミニウムＮ-ニトロソフェニルヒドロキシルアミン、トリ-ｐ-ニトロフェニルメチル、Ｎ-（３-オキシアニリノ-１,３-ジメチルブチリデン）アニリンオキシド、ジブチルクレゾール、シクロヘキサノンオキシムクレゾール、グアヤコール、ｏ-イソプロピルフェノール、ブチラルドキシム、メチルエチルケトキシム、シクロヘキサノンオキシム等が含まれる。
【００７０】
また、本発明の３Ｄ造形用組成液には、前記本発明の単官能モノマー、第１のモノマーまたは第２のモノマー以外の重合性化合物が含まれていてもよい。含まれていてもよい重合性化合物には、上記したもの以外のモノマー、重合度が２〜２０であり重合性を有するオリゴマーおよび重合性を有するポリマー等が含まれる。
【００７１】
なお、本発明の３Ｄ造形用組成液には、エポキシ基を有する化合物等の、カチオン重合性の化合物を実質的に含まないことが好ましい。なお、ビニルエーテル基はラジカル重合およびカチオン重合のいずれの重合もすることができるため、ここでいうカチオン重合性の化合物には含めない。カチオン重合性の化合物を実質的に含まないことで、光硬化感度の低下を防ぎ、紫外線でも組成液を硬化させることが可能となる。カチオン重合性の化合物を実質的に含まないとは、組成液の全質量に対して、カチオン重合性の化合物の含有比が１質量％以下であることを意味する。
【００７２】
本発明の３Ｄ造形用組成液をインクジェットヘッドより出射する場合は、３Ｄ造形用組成液の粘度は１００ｍＰａ．ｓ以下であることが好ましい。
【００７３】
２．３Ｄ造形用インクセット
本発明の３Ｄ造形用組成液を、後述するＵＶ−ＩＪ法による３Ｄ造形物の製造方法におけるモデル材組成液として用いる場合、モデル材組成液としての本発明の３Ｄ造形用組成液を、サポート材組成液とあわせて３Ｄ造形用インクセットとしてもよい。サポート材組成液は、後述する３Ｄ造形物の製造方法における一態様において、３Ｄ造形物の空間部分を形作り、モデル材組成液としての本発明の３Ｄ造形用組成液を製造中に支えるために用いることができる。３Ｄ造形用インクセットに含まれるサポート材組成液は、特に限定されないものの、熱溶融するもの、または光硬化性でその硬化物が水溶性であるか、または水膨潤性であるものが好ましい。また、サポート材組成液の硬化物と、モデル材組成液の硬化物とが剥離しやすいことが好ましい。
【００７４】
熱溶融するものとしては、パラフィンワックス、マイクロクリスタリンワックス、カルナバワックス、エステルワックス、アミドワックス、ＰＥＧ２００００などのワックス類が挙げられる。光硬化性でその硬化物が水溶性であるか、または水膨潤性であるものとは、例えば、光重合性官能基（炭素炭素不飽和基など）を有する水溶性化合物（水溶性モノマー）と、光開裂型開始剤と、水と、を主成分とする光硬化樹脂組成物でありうるが、特に限定されない。サポート材組成液には、さらに水溶性高分子が含まれていてもよい。
【００７５】
サポート材組成液に含まれる水溶性モノマーの例には、水溶性（メタ）アクリレート、ポリオキシエチレンジアクリレート、ポリオキシプロピレンジアクリレート、アクロロイルモルホリン、ヒドロキシアルキルアクリレート；水溶性のアクリルアミドとして、アクリルアミド、Ｎ，Ｎ-ジメチルアクリルアミド、Ｎ-ヒドロキシエチルアクリルアミドなどが含まれる。サポート材組成液に含まれる水溶性高分子の例には、ポリエチレングリコール、ポリプロピレングリコール、ポリビニルアルコールなどが含まれる。サポート材組成液に含まれる光開裂型開始剤の例には、１-[４-(２-ヒドロキシエトキシ)フェニル]-２-メチル-１-プロパン-１-オンなどが挙げられるが、特に限定されない。
【００７６】
サポート材組成液をインクジェットヘッドより出射する場合は、サポート材組成液の粘度は１００ｍＰａ．ｓ以下であることが好ましい。
【００７７】
３．３Ｄ造形物の製造方法
本発明の３Ｄ造形物の製造方法は、上記した３Ｄ造形用組成液に活性光線を照射する工程を含む。活性光線としては、特に限定されることはないが、紫外線、電子線、レーザー光などを用いることができる。
【００７８】
ＵＶ−ＩＪ法では、インクジェットを用いて３Ｄ造形用組成液を基材に塗布して、基材に着弾した３Ｄ造形用組成液に活性光線を照射して硬化させる。その後、塗布と硬化を繰り返すことで、３Ｄ造形物を製造する。ＳＬＡ法では、容器に入れられた３Ｄ造形用組成液に活性光線を照射して、照射された３Ｄ造形用組成液を硬化させる。その後、硬化された３Ｄ造形用組成液を一層分の厚さだけ降下させた後、再度活性光線を照射してその上の層を硬化させていく。
【００７９】
活性光線が紫外線である場合、活性光線照射部（紫外線照射手段）の例には、蛍光管（低圧水銀ランプ、殺菌灯）、冷陰極管、紫外レーザー、数１００Ｐａ〜１ＭＰａまでの動作圧力を有する低圧、中圧、高圧水銀ランプ、メタルハライドランプおよびＬＥＤ（発光ダイオード）等が含まれる。硬化性の観点から、照度１００ｍＷ／ｃｍ２以上の紫外線を照射する紫外線照射手段；具体的には、高圧水銀ランプ、メタルハライドランプおよびＬＥＤ等が好ましく、消費電力が少ない点から、ＬＥＤがより好ましい。具体的には、Ｐｈｏｓｅｏｎ  Ｔｅｃｈｎｏｌｏｇｙ社製  ３９５ｎｍ、水冷ＬＥＤを用いることができる。
【００８０】
活性光線が電子線である場合、活性光線照射部（電子線照射手段）の例には、スキャニング方式、カーテンビーム方式、ブロードビーム方式等の電子線照射手段が含まれる。処理能力の観点から、カーテンビーム方式の電子線照射手段が好ましい。電子線照射手段の例には、日新ハイボルテージ（株）製の「キュアトロンＥＢＣ−２００−２０−３０」、ＡＩＴ（株）製の「Ｍｉｎ−ＥＢ」等が含まれる。
【００８１】
活性光線が電子線である場合、電子線照射の加速電圧は、十分な硬化を行うためには、３０〜２５０ｋＶとすることが好ましく、３０〜１００ｋＶとすることがより好ましい。加速電圧が１００〜２５０ｋＶである場合、電子線照射量は３０〜１００ｋＧｙであることが好ましく、３０〜６０ｋＧｙであることがより好ましい。
【００８２】
活性光線がレーザー光である場合、半導体励起固体レーザー、Ａｒレーザー、Ｈｅ−Ｃｄレーザーなどの紫外線レーザーを用いることができる。
【００８３】
本発明の３Ｄ造形用組成液は、カチオン重合性の化合物の含有量を実質的に含まないため、最もエネルギー負荷、装置負荷が少ない紫外線でも十分に硬化させることができる。したがって、紫外線以上にエネルギーが高い電子線、レーザー光を使用しても良いが、紫外線を用いることで、より安価で３Ｄ造形物を製造することができる。
【００８４】
３−１．ＵＶ−ＩＪ法による３Ｄ造形物の製造方法
ＵＶ−ＩＪ法による３Ｄ造形物の製造方法では、上述の３Ｄ造形用組成液を含むモデル材組成液と、サポート材組成液と、を用いることが好ましい。３Ｄ造形物の造形過程において、３Ｄ造形用組成液の硬化前後の物理的・化学的性質が変化する。そのため、上述の３Ｄ造形用組成液を含むモデル材組成液と後述するサポート材組成液とを用いることによって、モデル材組成液の形状を維持しながら製造していくことがより好ましい。３Ｄ造形用組成液の硬化物とサポート材組成液の硬化物とは、剥離が比較的容易である。
【００８５】
このとき、サポート材組成液をインクジェットで吐出して３Ｄ造形物の空間部分を形作り、モデル材組成液をインクジェットで吐出して３Ｄ造形物を形作る。サポート材組成液とモデル材組成液とを同時に吐出してもよいし、サポート材組成液を先に吐出して、その後モデル材組成液を吐出してもよい。インクジェットで吐出したサポート材組成液およびモデル材組成液の少なくとも一方を含む第ｎの膜を硬化させて第ｎの硬化層を形成し、その上に同様に吐出した第ｎ＋１の膜を硬化させると、第ｎ＋１の膜は、第ｎの硬化層とも接着して硬化するため、積層方向にも接着しながら硬化していく。こうしてすべての硬化層を形成したあと、サポート材組成液の硬化物を除去することで、目的の３Ｄ造形物を得ることができる。
【００８６】
ＵＶ−ＩＪ法による具体的な製造方法の例は、３Ｄ造形物の各層におけるモデル材組成液およびサポート材組成液の吐出位置を表す複数の平面データに含まれる第１の平面データに基づいて、モデル材組成液およびサポート材組成液の少なくともいずれか一方をインクジェットヘッドのノズルから基材上に吐出して第１の膜を形成し、前記第１の膜を光硬化させて第１の硬化層を形成する工程と、前記複数の平面データに含まれる第ｎ（ｎは２以上の整数）の平面データに基づいて、モデル材組成液およびサポート材組成液の少なくともいずれか一方をインクジェットヘッドのノズルから第ｎ−１の硬化層上に吐出して第ｎの膜を形成し、第ｎの膜を光硬化させて第ｎの硬化層を形成する工程とを有し、第ｎの膜を形成し第ｎの硬化層を形成する工程を少なくとも１回以上行い、その後サポート材組成液を除去する工程をさらに有する。
【００８７】
なお、上記ＵＶ−ＩＪ法による具体的な製造方法は、ＣＡＤ（Computer Aided Design）データを３Ｄ造形用データであるＳＴＬ（Stereo Lithography）データに変換する工程、およびＳＴＬデータに基づいて前記複数の平面データを作成する工程をさらに有していてもよい。また、購入する等の方法で入手したＳＴＬデータまたは複数の平面データを用いてもよい。
【００８８】
３−２．ＵＶ−ＩＪ法による３Ｄ造形システムおよび装置
図１には、ＵＶ−ＩＪ法による３Ｄ造形システムの例の概要が示される。図１に示されるＵＶ−ＩＪ法による３Ｄ造形システムは、インクジェット部１に、上下（図面Ｚ方向）に駆動する駆動手段（図示省略）を備えるステージ１１と、左右（図面ＸＹ方向）に移動可能にレール（図示省略）上に配置された、モデル材組成液またはサポート材組成液を吐出するインクジェット装置１２と、を有する。
【００８９】
インクジェット装置１２は、モデル材組成液用インクジェットヘッド１３と、サポート材組成液用インクジェットヘッド１４と、膜厚調整用ローラ１５と、光源１６とを備える。モデル材組成液用インクジェットヘッド１３およびサポート材組成液用インクジェットヘッド１４は、それぞれ吐出用のノズルを有する。モデル材組成液用インクジェットヘッド１３は、配管１３ａを介してポンプ１３ｂと光硬化性組成物タンク１３ｃに連通する。光硬化性組成物タンク１３ｃには、本願発明の３Ｄ造形用組成液を含むモデル材組成液を入れることができる。サポート材組成液用インクジェットヘッド１４は、配管１４ａを介してポンプ１４ｂと光硬化性組成物タンク１４ｃに連通する。光硬化性組成物タンク１４ｃには、サポート材組成液を入れることができる。
【００９０】
図１に示すように、ＵＶ−ＩＪ法による３Ｄ造形システムは、さらに演算制御部２と、ＣＡＤデータ等の３Ｄ造形用データを入力するための入力装置４と、ＣＡＤデータから変換されたＳＴＬデータや、ＳＴＬデータから得られたスライスデータを出力する出力装置５と、ＳＴＬデータや仮想３Ｄ造形物等を表示する表示装置６と、３Ｄ造形物を製造するために必要な種々の情報、例えばロット番号と、ＣＡＤデータ番号、ＳＴＬデータ番号、モデル材組成液およびサポート材組成液を含む光硬化性組成物セットの番号等を関連付けて記録するための記憶装置３とを有する。
【００９１】
演算制御部２は、ＣＡＤデータに基づいてＳＴＬデータを算出するＳＴＬ演算手段２１と、所望の３Ｄ造形物にあった光硬化性組成物セットを選択するよう情報を送るインクセット制御手段２２と、ステージを駆動させる情報を送るステージ制御手段２３と、モデル材組成液またはサポート材組成液を吐出させる情報を送るインクジェット制御手段２４と、所望の厚さになるよう層を研磨する情報を送るローラ制御手段２５と、吐出された光硬化性組成物を硬化させるために光照射するよう情報を送るＵＶ光源制御手段２６と、を備える。
【００９２】
演算制御部２は、ＣＰＵ等の通常のコンピュータシステムで用いられる演算装置等で構成すればよい。入力装置４としては、例えばキーボード、マウス等のポインティングデバイスが挙げられる。出力装置５としては、例えばプリンタ等が挙げられる。表示装置６としては、例えば液晶ディスプレイ、モニタ等の画像表示装置等が挙げられる。記憶装置３としてはＲＯＭ、ＲＡＭ、磁気ディスクなどの記憶装置が使用可能である。
【００９３】
３−３．ＵＶ−ＩＪ法による３Ｄ造形システムを用いた３Ｄ造形物の製造フロー
図１に示すＵＶ−ＩＪ法による３Ｄ造形システムを用いるＵＶ−ＩＪ法による３Ｄ造形物の製造方法について、図２のフロー図を参照しながら詳細に説明する。
【００９４】
（イ）ステップＳ１０１において、例えばＣＡＤデータを入力する。そしてステップＳ１０２において、ＣＡＤデータを３Ｄ造形用データとしてのＳＴＬデータに変換する。なお、ＳＴＬデータから形成される仮想３Ｄ造形物を出力装置５上に表示して所望の形状が形成されるか否かを確認し、所望の形状が形成されない場合は、ＳＴＬデータに修正を加えてもよい。
【００９５】
（ロ）ステップＳ１０３において、図３に示すように仮想３Ｄ造形物を図３のＺ方向において複数の薄片状の層に微分割し、各層におけるモデル材組成液の吐出位置データを得る。また、各平面データにおいて、モデル材組成液を支持または固定するためのサポート材組成液の吐出位置データも併せて作成する。モデル材組成液のＸ，Ｙ方向の周囲にサポート材組成液を吐出することで、いわゆるオーバーハング部分、例えば「Ｋ」の字の第二画目部分等を下方からサポート材組成液で支持することができる。モデル材組成液の吐出位置データとサポート材組成液の吐出位置データを同じ層ごとに組み合わせて、本発明における「第１の平面データＤ１、第２の平面データＤ２、…第Ｘの平面データＤＸ」を得る。
【００９６】
（ハ）ステップＳ１０５において、仮想３Ｄ造形物のデータや複数の平面データに基づいて、最適な光硬化性組成物セットを用意する。
【００９７】
（ニ）ステップＳ１０８において、第１の平面データＤ１に基づき、駆動手段を作動させてステージとインクジェット装置との相対的な位置を合わせる。
【００９８】
（ホ）ステップＳ１１０において、図４に示すように、第１の平面データＤ１に基づいてインクジェットの位置を制御して、ステージ上の適切な位置にモデル材組成液（Ｍａ）およびサポート材組成液（Ｓ）の少なくともいずれか一方をインクジェットヘッドのノズルから吐出していき、第１の膜を形成する。各ノズルから吐出される１滴あたりの液滴量は、画像の解像度にもよるが、１ｐｌ〜７０ｐｌが好ましく、２〜５０ｐｌがより好ましい。その後、ステップＳ１１２において、活性光線を照射して第１の膜を光硬化させて第１の硬化層を得る。なお、第１の硬化層の厚みが均一であるか否かを確認し、均一でない場合は厚い部分を研磨して、第１の硬化層の厚さを均一にすることが好ましい。なお、硬化後の各硬化層の厚さは、１〜２５μｍ程度であることが好ましい。
【００９９】
活性光線の照射は、３Ｄ造形用組成液滴が記録媒体上に付着した後１０秒以内、好ましくは０．００１秒〜５秒以内、より好ましくは０．０１秒〜２秒以内に行う。隣り合う３Ｄ造形用組成液滴同士が合一するのを抑制するためである。活性光線の照射は、１層分の３Ｄ造形用組成液を吐出した後に行われることが好ましい。
【０１００】
（ヘ）ステップＳ１１４において、形成すべき層がさらにあるかを判定する。形成すべき層がさらにある場合は、ステップＳ１０８に戻り、図５に示すように、ひとつの硬化層の厚さ分だけ、ステージ１１の位置を下方（Ｚ方向）に移動させる。その後、ステップＳ１１０、Ｓ１１２により第ｎの硬化層を第ｎ−１の硬化層上に形成する。そして、図６、図７に示すように、最終層（第Ｘの硬化層）が積層されるまで、ステップＳ１０８、Ｓ１１０、Ｓ１１２、Ｓ１１４の手順を繰り返して複数の層を積層させる。ステップＳ１１４において、形成すべき層がこれ以上はない場合は、ステップＳ１１６に移行する。
【０１０１】
（ト）ステップＳ１１６において、サポート材組成液の硬化物を除去する。例えば、サポート材組成液の硬化物を水で膨潤させて除去する。この除去工程と併せて、他の除去工程、例えばサポート材組成液の硬化物に高圧水を噴霧してモデル材の硬化物からサポート材組成液の硬化物を除去してもよい。
【０１０２】
以上により、図８に示すような、３Ｄ造形物Ｍを作製することができる。
【０１０３】
［実施形態の変形例］
以上に記載した実施形態においては、モデル材組成液用のインクジェットヘッドが１つの例を示したが、モデル材組成液用のインクジェットヘッド数は１つに制限されない。例えばモデル材組成液用に２つのインクジェットヘッドを設け、各インクジェットヘッドのノズルから物性が異なるモデル材組成液を同時に吐出し、モデル材組成液を混合させて複合材料として造形することもできる。
【実施例】
【０１０４】
（実施例１）
（モデル材組成液の調製）
フェノキシエチルアクリレート  ６８．４質量部
イソボルニルアクリレート  １０質量部
トリシクロデカンジメタノールジアクリレート（分子量３０４）  ７質量部
ポリエチレングリコール（ｎ＝９）ジアクリレート  （分子量５４２）  １３質量部
シリコンオイル  ＫＦ−９６９（信越化学社）  ０．１質量部
２，４，６−トリメチルベンゾイル−ジフェニル−フォスフィンオキサイド（ＴＰＯ）  １質量部
２，４−ジエチルチオキサンテン−９−オン（ＤＥＴＸ）  ０．５質量部
を混合加熱溶解して、モデル材組成液とした。
【０１０５】
（サポート材組成液の調製）
ポリオキシエチレン(ｎ≒９)ジアクリレート４０ｇと、水６０ｇと、光開始剤ｉｒｇａｃｕｒｅ２９５９’（ＢＡＳＦ社製）５ｇと、シリコン界面活性剤（ＴＳＦ−４４５２）０．１ｇとを混合して溶解させサポート材組成液とした。
【０１０６】
（３Ｄ造形物の製造）
ポリエチレンテレフタレートフィルム上に、サポート材組成液を、コニカミノルタＩＪ社製のインクジェットヘッドＫＭ５１２ＭＨを用いて、サポート層を形成した。具体的には、１ドットあたりの液滴量を１４ｐｌとし、７２０ｄｐｉ×７２０ｄｐｉで液滴を出射した。着弾した液滴に、高圧水銀灯により光量４００ｍｌ／ｃｍ２の紫外線を照射して、硬化させる操作を繰り返して、１０ｃｍ×２ｃｍ、厚さ１ｍｍのサポート層を形成した。
【０１０７】
形成したサポート層の上に、モデル材組成液を用いて、サポート層の作製と同じ方法で１０ｃｍ×２ｃｍ、厚さ５ｍｍのモデル層を形成した。次に、サポート層とモデル層との積層体を水に浸すことで、モデル層をポリエチレンテレフタレートフィルムとサポート層から分離させて、３Ｄ造形物（硬化膜）を得た。
【０１０８】
（実施例２〜１１、比較例１〜７）
モデル材組成液の組成を表１、表２および表３に記載のように変更し、それぞれについて同様の手順によって３Ｄ造形物を製造した。
【０１０９】
［降伏強度、破壊伸びおよび破壊強度の測定］
室温で、走査方向、および積層方向に引張速度  ２０ｍｍ／ｍｉｎで一定荷重をかけて降伏強度、破壊時の破壊伸びおよび破壊強度を測定した。
【０１１０】
［総合評価］
総合評価は以下の基準で行った。
○：降伏強度  ２５ＭＰａ以上、かつ、０．８５＜＝破壊強度／降伏強度＜＝１．２  かつ  破壊伸び  ５％以上
△：降伏強度  １５ＭＰａ以上、かつ、０．６＜＝破壊強度／降伏強度＜＝１．７  かつ  破壊伸び  ３％以上で、○以外のもの
×：降伏点までに破壊された場合、または、上記条件よりも悪い場合
【０１１１】
【表１】
0006269339.tif 000003
【０１１２】
【表２】
0006269339.tif 000004
【０１１３】
【表３】
0006269339.tif 000005
【０１１４】
本発明の３Ｄ造形用組成液を用いて製造した３Ｄ造形物は、降伏強度、破壊強度および破壊伸びのバランスがよく、高い靱性を有していた。また、今回の実施例で検討したインクは、すべて出射性は良好であった。
【産業上の利用可能性】
【０１１５】
本発明の３Ｄ造形用組成液は紫外線によって硬化することができ、その硬化物は高い靱性を有する。そのため、３Ｄ造形によって、好ましい特性を有する試作品を廉価に製造することができる。
【符号の説明】
【０１１６】
１  インクジェット部
２  演算制御部
３  記憶装置
４  入力装置
５  出力装置
６  表示装置
１１  ステージ
１２  インクジェット装置
１３  モデル材組成液用インクジェットヘッド
１４  サポート材組成液用インクジェットヘッド
１６  光源
【図１】
0006269339.tif 000006
【図２】
0006269339.tif 000007
【図３】
0006269339.tif 000008
【図４】
0006269339.tif 000009
【図５】
0006269339.tif 000010
【図６】
0006269339.tif 000011
【図７】
0006269339.tif 000012
【図８】
0006269339.tif 000013